REVENDICATIONS 1.-Matière analogue à une étoffa non-tissée, caractérisée en ce qu'elle comprend une matrice formée à l'air de micro-fibres polymères thermoplastiques ayant un diamètre moyen de moins d'environ 10 microns, et une multiplicité de fibres de pâte de beis disposées dans toute la matrice de microfibres et retenant au moins certaines des microfibres pour les zéparer entre elles, les fibres de pâte de bois étant reliées et retenues prisonnières dans la matrice de microfibres par enchevêtrement mécanique des microfibres et des fibres de pat de bois, l'enchevêtrement mécanique et l'interconnexion des microfibres et des fibres de pâte de bois formant à elle seule une structure fibreuse intégrée cohérente. 2. - Matière selon la revendication 1, caractérisée en ce que les microfibres polymères et les fibres de pâte de bois ont été mélangées dans des conditions de turbulence à l'air, les microfibres étant dans un état naissant mou à une tempéra- ture élevée. 3. - Matière selon l'une quelconque des revendications i ou 2, caractérisée on ce que les microfibres et les fibres de pâte de bois forment une structure fibreuse intégrée cohérente sans liaisons par adhésif, meléculaires ou hydrogène entre les microfibres et les fibres do pâte de bois. 4. - Matière selon l'une quelconque des revendications i à 3, caractérisée on ce que les fibres de pâte de bois sont réparties uniformément dans la matrice de miorofibres pour constituer une matière homogène. 5. - Matière selon l'une quelconque des revendications 1 à 4, caractérisée en ce que les fibres de pâte de bois ont une longueur comprise entre environ 0,5 mm et 10 mm, et on ce que le rapport de la longueur à la plus grande dimension transversale des fibres de pâte de bois est compris entre environ 10 t 1 et 400 s i. 6. - Matière selon l'une quelconque des revendications i à 5, caractérisée on ce que les microfibres ont un diamètre moyen supérieur à environ i micron. 7.- Matière selon l'une quelconque des revendications 1 à 6, caractérisée en ce que les microfibres polymères constituent entre environ 1% et 80% on poids de la matière. 8.- Matière selon l'une quelconque des revendications 1 à 7, caractérisée en ce que le volume massique de la matière après retour à l'état non chargé est d'au moins 75% du volume massique initial. 9.- Matière selon la revendication 7, caractérisée on ce que les microfibres polymères représentent moins d'environ 25% on poids de la matière. 10.- Matière selon l'une quelconque des revendications 1 à 8, caractérisée en ce que les microfibres polymères représentent au moins 5% on poids de la matière, et en ce que le compte de peluchage de la matière est inférieur à 600 moins 5,5 fois le pourcentage on poids des microfibres dans la matière. 11. - Matière selon l'une quelconque des revendications 1 à 8, caractérisée en ce que les fibres de pâte de bois constituent au moins 40% en poids de la matière, et en ce que le volume massique de la matière après retour à l'état non chargé est d'au moins 25 (cm3/g). 12.- Matière selon l'une quelconque des revendications i à 8, caractérisée en ce que les microfibres polymères constituent au moins 30% en poids de la matière, et en ce que la capacité d'absorption de la matière est supérieure à 30 moins 0,25 fois le pourcentage en poids des microfibres dans ladite matière. 13.- Matière selon l'une quelconque des revendications 1 à 6, caractérisée en ce que les fibres de pâte de bois représentent au moins 90% en poids de la matière, et en ce que la longueur de rupture do la matière est d'au moins 5 mètres. 14.- Matière selon la revendication i, caractérisée en ce qu'elle représente un volume massique initial d'au moins 25 (cm3/g), un volume massique après retour à l'état non chargé d'au moins 75% du volume massique initial, un compte de peluchage inférieur à 600 moins 5,5 fois le pourcentage en poids des microfibres dans la matière, une capacité d'absorption supérieure à 30 moins 0, 25 fois le pourcentage en poids des microfibros, et une longueur de rupture d'au moins 5 mètres. 5.- Procédé de formation d'une matière analogue à une étoffe non tissée, caractérisé en ce qu'il comprend les opérations consistant à former un courant d'air primaire contenant des microfibres formées par insufflation dans une masse fondue comprenant des microfibres polymères thermoplastiques en général discontinues, ledit courant d'air primaire ayant une température comprise entre environ 316 et 3710C, à former un courant d'air secondaire contenant des fibres de pâte de bois individualisées, à mélanger les courants d'air dans des conditions de turbulence pour former un courant d'air intégré contenant un mélange très poussé de microfibres et de fibres de patte do bois, et à envoyer le courant d'air intégré sur une surface do formation pour former a' à l'air une matrice des micro fibres dans laquelle certaines au moins des microfibres sont retenues par des fibres de pâte de bois individuelles pour séparer lesdites microfibres entre elles, les fibres de pâte de bois individualisées étant disposées dans toute la matrice de microfibres et reliées et retenues prisonnières dans la matrice par enchevêtrement mécanique des microfibres et des fibres de pâte de bois, l'enchevêtrement mécanique et l'interconnexion dos microfibres et des fibres de pâte de bois suffisant à former une structure fibreuse intégrée cohérente. 16.- Procédé selon la revendication 15, caractérisé en ce que l'on forme les microfibres en amincissant les filaments polymères extrudés par au moins une rangée rectiligne d'ouvertures d' extrusion. 17.- Procédé selon l'une quelconque des revendications 15 ou 16, caractérisé en ce que les microfibres polymères sont dans un état naissant mou à une température élevée, lorsque le courant primaire se mélange avec le courant secondaire. 18.- Procedé selon l'une quelconque des revendications 15 à 17, caractérisé en ce que les microfibres et les fibres de pâte de bois forment une structure fibreuse cohérente intégrée sans liaisons par adhésif, moléculaires ou hydrogène entre les microfibres et les fibres de pâte de bois. 19.- Procédé selon l'une quelconque des revendications 15 à i8, caractérisé en ce que les fibres de pâte de bois sont réparties uniformément dans les microfibres pour constituer une matière homogène 20.- Procédé selon l'une quelconque des revendications 15 à 19, caractérisé on ce que les fibres de pâte de bois ont une longueur comprise entre environ 0,5 mm et 10 mm, et en ce que le rapport de la longueur à la plus grande dimension transversale dos fibres do pâte de bois est compris entre environ 10 t 1 et 400 s 1. 21. - Procédé selon l'une quelconque des revendications 15 à 20, caractérisé en ce que les microfibres ont un diamètre de fibre moyen supérieur à environ 1 micron. 22. - Procédé selon l'une quelconque des revendications 15 a 21, caractérisé on ce que les microfibres polymères représentent entre environ 1% et 80% en poids du mélange de fibres. 23. - Procédé selon l'une quelconque des reveniications 15 à 22, caractérisé en ce que les micrefibres polymères représentent environ 25% en poids du mélange de fibres.